НЕ ПОДВЕРЖЕННЫЙ СПЕКАНИЮ КАТАЛИЗАТОР ГИДРИРОВАНИЯ И ДЕГИДРИРОВАНИЯ И СПОСОБ ЕГО ПОЛУЧЕНИЯ

1. Катализатор гидрирования и дегидрирования, включающий, по меньшей мере, один наночастичный палладиевый кластер и проницаемую для газов и жидкостей содержащую оксид циркония оболочку.
50
2. Катализатор по п.1, отличающийся тем, что наночастичный палладиевый кластер обладает средним показателем распределения по размерам (d) в интервале от 0,1 до 100 нм и внутренний диаметр содержащей оксид циркония оболочки составляет от 10 до 1000 нм.
3. Катализатор по п.1 или 2, отличающийся тем, что толщина содержащей оксид циркония оболочки составляет от 10 до 100 нм.
4. Способ гидрирования органических соединений посредством водорода в газовой фазе в присутствии катализатора, отличающийся тем, что применяют катализатор по одному из пп.1-3.
5. Применение катализатора по одному из пп.1-3 для гидрирования или переносного гидрирования нитросоединений или в реакциях дегидрирования.
6. Применение по п.5, причем катализатор применяют для гидрирования нитросоединений в жидкой или газовой фазе при температуре от 100 до 600°С.
7. Способ превращения нитробензола в анилин в газовой фазе посредством водорода в присутствии катализатора, отличающийся тем, что применяют катализатор по одному из пп.1-3.
8. Способ дегидрирования органических соединений в газовой фазе в присутствии катализатора, отличающийся тем, что применяют катализатор по одному из пп.1-3.
9. Способ получения катализатора, который включает следующие стадии:
50
а. получение наночастиц палладия со средним показателем распределения по размерам (d) в интервале от 0,1 до 100 нм,
2
b. покрытие полученных наночастиц палладия слоем SiO,
2
с. нанесение слоя оксида циркония на сферические частицы Pd/SiO,
2
d. вымывание слоя SiO основанием.
10. Способ по п.9, отличающийся тем, что наночастицы палладия получают на стадии а) путем жидкофазного восстановления содержащего палладий исходного вещества в присутствии, по меньшей мере, одного стабилизатора коллоидов, выбранного из группы, включающей поливинилпирролидон, спиртовые полиэтиленгликолевые эфиры, полиакрилаты, многоатомные спирты, длинноцепные н-алкиловые кислоты, сложные эфиры длинноцепных н-алкиловых кислот, длинноцепные н-алкиловые спирты и ионогенные поверхностно-активные вещества.
11. Способ по п.9 или 10, отличающийся тем, что слой оксида циркония наносят на стадии с) путем гидролиза, соответственно осаждения содержащего цирконий гидролизующегося исходного вещества в присутствии, по меньшей мере, стабилизатора коллоидов, выбранного из группы, включающей спиртовые полиэтиленгликолевые эфиры, поли-винилпирролидон, полиакрилаты, многоатомные спирты, длинноцепные н-алкиловые кислоты, сложные эфиры длинноцепных н-алкиловых кислот и длинноцепные н-алкиловые спирты.